(57)【要約】  基材１１と、粘着剤層１２と、剥離材１３とを積層してなり、基材表面１Ａから粘着面１Ｂに貫通する貫通孔２が複数形成されている粘着シート１において、基材１１は、ポリオレフィン系樹脂（Ａ）６５〜９８質量％と、顔料（Ｂ）２．０〜３５質量％とを含有する樹脂組成物からなる。かかる粘着シート１においては、貫通孔を介して空気溜まりやブリスターを防止又は除去することができ、かつ、貫通孔の内部径の拡大が抑制され、良好な外観を有する。
2010100978.tif 000002
【特許請求の範囲】
【請求項１】
基材と粘着剤層とを備え、一方の面から他方の面に貫通する貫通孔が複数形成されている粘着シートであって、
前記基材は、
ポリオレフィン系樹脂（Ａ）６５〜９８質量％と、
顔料（Ｂ）２．０〜３５質量％と
を含有する樹脂組成物からなることを特徴とする粘着シート。
【請求項２】
前記ポリオレフィン系樹脂（Ａ）は、エチレン構造を構成単位として含むポリオレフィン系樹脂であることを特徴とする請求項１に記載の粘着シート。
【請求項３】
前記ポリオレフィン系樹脂（Ａ）は、エチレンと（メタ）アクリル酸又は（メタ）アクリル酸エステルとの共重合体であることを特徴とする請求項１に記載の粘着シート。
【請求項４】
前記ポリオレフィン系樹脂（Ａ）は、エチレン−（メタ）アクリル酸共重合体であることを特徴とする請求項１に記載の粘着シート。
【請求項５】
前記顔料（Ｂ）は、炭酸ガスレーザの波長領域に吸収ピークを有することを特徴とする請求項１〜４のいずれかに記載の粘着シート。
【請求項６】
前記顔料（Ｂ）は、無機顔料群から選ばれる少なくとも１種であることを特徴とする請求項１〜５のいずれかに記載の粘着シート。
【請求項７】
前記顔料（Ｂ）は、カーボンブラックであることを特徴とする請求項１〜６のいずれかに記載の粘着シート。
【請求項８】
前記貫通孔は、熱加工により形成されていることを特徴とする請求項１〜７のいずれかに記載の粘着シート。
【請求項９】
前記熱加工がレーザ熱加工であることを特徴とする請求項８に記載の粘着シート。
【請求項１０】
前記レーザ熱加工で使用するレーザが炭酸ガスレーザであることを特徴とする請求項９に記載の粘着シート。
【請求項１１】
前記基材の表面における前記貫通孔の孔径は、前記粘着剤層の粘着面における前記貫通孔の孔径よりも小さくなっていることを特徴とする請求項１〜１０のいずれかに記載の粘着シート。
【発明の詳細な説明】
【技術分野】
【０００１】
本発明は、例えば、空気溜まりやブリスターを防止または除去することのできる粘着シートに関するものである。
【背景技術】
【０００２】
粘着シートを手作業で被着体に貼付する際に、被着体と粘着面との間に空気溜まりができ、粘着シートの外観を損ねてしまうことがある。このような空気溜まりは、特に粘着シートの面積が大きい場合に発生し易い。【０００３】
また、アクリル樹脂、ＡＢＳ樹脂、ポリスチレン樹脂、ポリカーボネート樹脂等の樹脂材料は、加熱等によりガスを発生することがあるが、このような樹脂材料からなる被着体に粘着シートを貼付した場合には、被着体から発生するガスによって被着体と粘着シートとの間にブリスター（ふくれ）が生じることとなる。【０００４】
上記のような問題を解決するために、孔径が０．１〜３００μｍの貫通孔を３０〜５０,０００個／１００ｃｍ２の孔密度で形成した粘着シートが提案されている（特許文献１）。かかる粘着シートによれば、粘着面側の空気やガスを貫通孔から粘着シート表面側に抜くことにより、粘着シートの空気溜まりまたはブリスターを防止することが可能である。【０００５】
しかしながら、特許文献１の粘着シートにおいては、貫通孔の孔径や基材の材料等によっては、貫通孔が肉眼で見える場合があり、粘着シートの外観は必ずしも良好でない場合があった。【０００６】
そこで、表面粗さ（Ｒａ）、彩度（Ｃ＊）、明度（Ｌ＊）および隠蔽率が規定された基材を使用し、基材および粘着剤層における貫通孔の孔径、基材の表面における貫通孔の孔径、基材の表面における貫通孔の周縁のレーザによる溶融部の外径、ならびに基材の表面における貫通孔の周縁または溶融部の周縁のレーザによる熱変形部の外径が規定された粘着シートが提案された（特許文献２）。かかる粘着シートにおいては、基本的には、外観が貫通孔のない粘着シートと遜色のないものとなる。
【先行技術文献】
【特許文献】
【０００７】
【特許文献１】再表第２００４／０６１０３２号公報
【特許文献２】再表第２００５／１２１２６８号公報
【発明の概要】
【発明が解決しようとする課題】
【０００８】
ところで、上記粘着シートにおける貫通孔の形成には、レーザ穴開け加工が利用される場合がある。レーザ穴開け加工の中でも、炭酸ガスレーザ加工は、レーザアブレーション加工とは異なり、いわゆるレーザ熱加工であって、熱による材料の分解過程を経て加工する方法である。【０００９】
上記レーザ熱加工を行う場合、基材がポリエチレン、ポリプロピレン等のポリオレフィンまたはポリオレフィン系熱可塑性エラストマーからなる樹脂フィルムにおいては、熱分解温度は高く融解温度は低いため、レーザ光照射時に、材料が熱分解して飛散する前に溶融し、貫通孔の内部径が拡大してしまう。このように貫通孔の内部径が大きくなると、貫通孔の開口部周辺が凹むことにより粘着シートの外観が低下したり、得られた粘着シートを被着体に貼付した後に粘着シートに水やガソリン等の液体が付着した場合に、それらの液体が貫通孔の内に入り込み、貫通孔部分（貫通孔の周辺部）が膨らむこと等によって粘着シートの外観を損ねたりする場合がある。【００１０】
上記特許文献２の粘着シートにおいても、基材の材料によっては、貫通孔の内部径が拡大してしまい、上記のような問題が生じることがあった（特に特許文献２の実施例１６の基材の場合）。【００１１】
本発明は、このような実状に鑑みてなされたものであり、貫通孔を介して空気溜まりやブリスターを防止又は除去することができ、かつ、貫通孔の内部径の拡大が抑制され、良好な外観を有する粘着シートを提供することを目的とする。
【課題を解決するための手段】
【００１２】
上記目的を達成するために、本発明は、基材と粘着剤層とを備え、一方の面から他方の面に貫通する貫通孔が複数形成されている粘着シートであって、前記基材は、ポリオレフィン系樹脂（Ａ）６５〜９８質量％と、顔料（Ｂ）２．０〜３５質量％とを含有する樹脂組成物からなることを特徴とする粘着シートを提供する（発明１）。【００１３】
なお、本明細書において、「シート」にはフィルムの概念、「フィルム」にはシートの概念が含まれるものとする。【００１４】
上記発明（発明１）においては、ポリオレフィン系樹脂（Ａ）に対して、通常の配合量よりも多い量で顔料（Ｂ）を配合することにより、熱加工、特にレーザ熱加工、さらには炭酸ガスレーザ加工により基材に貫通孔を形成したときに、基材の熱ダメージが小さく、貫通孔の内部径の拡大が抑制されるという優れた効果が得られる。また、併せて基材の耐候性が向上するという効果も得られる。したがって、上記発明（発明１）によれば、空気溜まりやブリスターを防止又は除去することができ、かつ、レーザ熱加工等の熱加工により形成した貫通孔であっても、内部径の拡大が抑制された粘着シート、しかも耐候性に優れた粘着シートが得られる。【００１５】
上記発明（発明１）において、前記ポリオレフィン系樹脂（Ａ）は、エチレン構造を構成単位として含むポリオレフィン系樹脂であることが好ましく（発明２）、特にエチレンと（メタ）アクリル酸又は（メタ）アクリル酸エステルとの共重合体であることが好ましく（発明３）、さらにはエチレン−（メタ）アクリル酸共重合体であることが好ましい（発明４）。【００１６】
上記発明（発明１〜４）において、前記顔料（Ｂ）は、炭酸ガスレーザの波長領域に吸収ピークを有することが好ましい（発明５）。【００１７】
上記発明（発明１〜５）において、前記顔料（Ｂ）は、無機顔料群から選ばれる少なくとも１種であることが好ましい（発明６）。【００１８】
上記発明（発明１〜６）において、前記顔料（Ｂ）は、カーボンブラックであることが好ましい（発明７）。【００１９】
上記発明（発明１〜７）において、前記貫通孔は、熱加工により形成されていることが好ましい（発明８）。【００２０】
上記発明（発明８）においては、前記熱加工がレーザ熱加工であることが好ましい（発明９）。【００２１】
上記発明（発明９）においては、前記レーザ熱加工で使用するレーザが炭酸ガスレーザであることが好ましい（発明１０）。【００２２】
上記発明（発明１〜１０）において、前記基材の表面における前記貫通孔の孔径は、前記粘着剤層の粘着面における前記貫通孔の孔径よりも小さくなっていることが好ましい（発明１１）。
【発明の効果】
【００２３】
本発明によれば、空気溜まりやブリスターを防止又は除去することができ、かつ、レーザ熱加工等の熱加工により形成した貫通孔であっても、内部径の拡大が抑制された粘着シートが得られる。このような粘着シートにおいては、貫通孔の開口部周辺が凹むことにより粘着シートの外観が低下したり、また、被着体に貼付した後に粘着シートに水やガソリン等の液体が付着した場合であっても、それらの液体が貫通孔の内に入り込み、貫通孔部分（貫通孔の周辺部）が膨らむこと等によって粘着シートの外観を損ねたりすることが防止される。
【図面の簡単な説明】
【００２４】
【図１】本発明の一実施形態に係る粘着シートの断面図である。
【図２】内部径が拡大した貫通孔を示す粘着シートの部分拡大断面図である。
【図３】本発明の一実施形態に係る粘着シートの製造方法の一例を示す断面図である。
【発明を実施するための形態】
【００２５】
以下、本発明の実施形態について説明する。
〔粘着シート〕
図１は、本発明の一実施形態に係る粘着シートの断面図である。
【００２６】
図１に示すように、本実施形態に係る粘着シート１は、基材１１と、粘着剤層１２と、剥離材１３とを積層してなるものである。ただし、剥離材１３は、粘着シート１の使用時に剥離されるものである。
【００２７】
この粘着シート１においては、基材１１および粘着剤層１２を貫通し、基材表面１Ａから粘着面１Ｂに至る貫通孔２が複数形成されている。粘着シート１の使用時、被着体と粘着剤層１２の粘着面１Ｂとの間の空気や被着体から発生するガスは、この貫通孔２を通して基材表面１Ａの外側に抜けるため、後述するように、空気溜まりやブリスターの発生を防止すること、または発生した空気溜まりを簡単に除去することができる。
【００２８】
基材１１は、ポリオレフィン系樹脂（Ａ）と、顔料（Ｂ）とを含有する樹脂組成物からなるフィルム、発泡フィルム、それらの積層フィルム等の樹脂フィルムを主層とする。
【００２９】
ポリオレフィン系樹脂（Ａ）としては、公知のポリオレフィン系樹脂から選択すればよく、例えば、エチレン、プロピレン、ブテン−１、３−メチルブテン−１、３−メチルペンテン−１、４−メチルペンテン−１等のα−オレフィンの単独重合体またはこれらの共重合体や、これらと他のモノマーとの共重合体が挙げられ、それらの１種を単独で、または２種以上をブレンドして使用することができる。上記共重合体の他のモノマーとしては、例えば、（メタ）アクリル酸、（メタ）アクリル酸エステル、酢酸ビニル、ビニルアルコール、無水マレイン酸等が挙げられる。
【００３０】
ポリオレフィン系樹脂（Ａ）の代表例としては、高密度／中密度／低密度ポリエチレン、直鎖状低密度ポリエチレン、ポリプロピレン、エチレン−（メタ）アクリル酸共重合体、エチレン−（メタ）アクリル酸アルキルエステル共重合体、エチレン−酢酸ビニル共重合体、エチレン−ビニルアルコール共重合体、エチレン−無水マレイン酸共重合体、プロピレン−エチレンブロック共重合体やランダム共重合体、プロピレン−エチレン−ジエン化合物共重合体、ポリブテン−１、ポリ４−メチルペンテン−１等が挙げられる。これらの中でも、エチレン構造を構成単位として含むポリオレフィン系樹脂が好ましく、特にエチレンと（メタ）アクリル酸又は（メタ）アクリル酸エステルとの共重合体が好ましく、さらにはエチレン−（メタ）アクリル酸共重合体が好ましい。これらの好ましいポリオレフィン系樹脂、特にエチレン−（メタ）アクリル酸共重合体を使用すると、顔料（Ｂ）の分散性が良好になり、また、顔料（Ｂ）を多量に配合した場合であっても、樹脂組成物をフィルム化したときに顔料（Ｂ）がフィルムから抜け難いという利点がある。
【００３１】
ここで、ポリオレフィン系樹脂（Ａ）は、ポリオレフィン系熱可塑性エラストマーを除くポリオレフィン系樹脂であることが好ましい。ポリオレフィン系熱可塑性エラストマーは、他のポリオレフィン系樹脂に比べて機械強度が若干落ちるからである。
【００３２】
ポリオレフィン系樹脂（Ａ）の質量平均分子量は、１０，０００〜３，０００，０００であることが好ましく、特に５０，０００〜５００，０００であることが好ましい。
【００３３】
基材１１を構成する樹脂組成物中におけるポリオレフィン系樹脂（Ａ）の含有量は、後述する顔料（Ｂ）の含有量を考慮すると、６５〜９８質量％であり、好ましくは７０〜９７．５質量％である。
【００３４】
本実施形態では、上記ポリオレフィン系樹脂（Ａ）に対して、通常の配合量よりも多い量で顔料（Ｂ）を配合することにより、熱加工、特にレーザ熱加工、さらには炭酸ガスレーザ加工により基材１１に貫通孔２を形成したときに、基材１１の熱ダメージが小さく、貫通孔２の内部径の拡大が抑制されるという優れた効果が得られる。また、併せて基材１１の耐候性が向上するという効果も得られる。
【００３５】
ここで、貫通孔２の内部径拡大とは、基本的には、図２に示すように、貫通孔２の基材１１における最大の直径ｄ２が、貫通孔２の基材表面１Ａにおける直径ｄ１よりも大きく、かつ貫通孔２の基材１１と粘着剤層１２との界面における直径ｄ３よりも著しく大きくなっていることをいうが、必ずしもそのような条件にあてはまるものに限定されず、上記問題が生じるように貫通孔２の径が変化したものも含まれるものとする。貫通孔２の内部径が拡大した場合、貫通孔２の直径ｄ２に対応して、貫通孔２の開口部周辺が凹む傾向にある（図２参照）。
【００３６】
基材１１を構成する樹脂組成物中における顔料（Ｂ）の含有量は、２．０〜３５質量％であり、好ましくは２．５〜３０質量％である。顔料（Ｂ）の含有量が２．０未満であると、上記の効果が得られない。一方、顔料（Ｂ）の含有量が３５質量％を超えると、基材１１、ひいては粘着シート１の機械的強度が低下する。
【００３７】
顔料（Ｂ）としては、公知の顔料から適宜選択すればよいが、レーザ加工により貫通孔２を形成する場合には、使用するレーザの波長領域に吸収ピークを有するものであることが好ましい。例えば、貫通孔２を炭酸ガスレーザにより形成する場合には、炭酸ガスレーザの波長領域（１０８７−９６２ｃｍ−１）に吸収ピークを有するものであることが好ましい。これによって、小さなレーザ出力で貫通孔２を形成することが可能となる。
【００３８】
顔料には、無機顔料と有機顔料とがあるが、無機顔料の方が、耐候性に優れ、またレーザ穴開け加工性にも優れる。したがって、顔料（Ｂ）は、無機顔料群から選ばれる少なくとも１種であることが好ましい。
【００３９】
無機顔料としては、例えば、カーボンブラック、チタンブラック、無水ケイ酸、ケイ酸マグネシウム、タルク、カオリン、ベントナイト、マイカ、雲母チタン、オキシ塩化ビスマス、酸化ジルコニウム、酸化マグネシウム、酸化亜鉛、酸化チタン、軽質炭酸カルシウム、重質炭酸カルシウム、軽質炭酸マグネシウム、重質炭酸マグネシウム、黄酸化鉄、ベンガラ、黒酸化鉄、グンジョウ、酸化クロム、水酸化クロム、カラミン等が挙げられる。これらの中でも、特にカーボンブラックが好ましい。カーボンブラックは、上記の内部径拡大防止効果に特に優れる。
【００４０】
ここで、ポリオレフィン系フィルムにおけるカーボンブラックの最高配合量は、１．００％であることが知られている（カーボンブラック協会編，「カーボンブラック便覧」，第２版，株式会社図書出版社，昭和４７年５月２５日，Ｐ．３６１，表３・１）。すなわち、上記のように、基材１１を構成する樹脂組成物中における顔料（Ｂ）の含有量が２．０質量％以上というのは、当業界の技術常識による含有量の２倍以上の量である。特許文献２の実施例１６で使用したポリオレフィン系熱可塑性エラストマーからなる黒色不透明の基材における顔料の配合量は、必ずしも明らかではないが、フィルム中、１．００質量％以下であると考えられる。
【００４１】
なお、上記樹脂フィルムは、有機フィラー、紫外線吸収剤、滑剤等の各種添加剤を含んだものであってもよい。また、上記樹脂フィルムは、工程材料を用いてキャスティング法等で形成したものであってもよい。さらに、貫通孔２の形状に悪影響を与えない限り、上記樹脂フィルムの表面には、例えば、印刷、印字、塗料の塗布、転写シートからの転写、蒸着、スパッタリング等の方法による装飾層が形成されていてもよいし、かかる装飾層を形成するための易接着コート、あるいはグロス調整用コート等のコート層が形成されていてもよいし、ハードコート、汚染防止コート、表面粗さおよび鏡面光沢度調整用コート、耐候性を付与するためのコート等のコート層が形成されていてもよい。また、それら装飾層またはコート層は、上記樹脂フィルムの全面に形成されていてもよいし、部分的に形成されていてもよい。
【００４２】
基材１１の厚さは、通常は１〜５００μｍ、好ましくは３〜３００μｍ程度であるが、粘着シート１の用途に応じて適宜変更することができる。
【００４３】
粘着剤層１２を構成する粘着剤の種類としては、貫通孔２が形成され得るものであれば特に限定されるものではなく、アクリル系、ポリエステル系、ポリウレタン系、ゴム系、シリコーン系等のいずれであってもよい。また、粘着剤はエマルション型、溶剤型または無溶剤型のいずれでもよく、架橋タイプまたは非架橋タイプのいずれであってもよい。
【００４４】
粘着剤層１２の厚さは、通常は１〜３００μｍ、好ましくは５〜１００μｍ程度であるが、粘着シート１の用途に応じて適宜変更することができる。
【００４５】
剥離材１３の材料としては、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００４６】
剥離材１３の厚さは、通常１０〜２５０μｍ程度であり、好ましくは２０〜２００μｍ程度である。また、剥離材１３における剥離剤の厚さは、通常０.０５〜５μｍであり、好ましくは０.１〜３μｍである。
【００４７】
貫通孔２の孔径は、基材１１および粘着剤層１２を通して（基材１１および粘着剤層１２の厚さ方向の全ての位置において）、０.１〜３００μｍであることが好ましく、特に０.５〜１５０μｍであることが好ましい。貫通孔２の孔径が０．１μｍ未満であると、空気又はガスが抜け難く、３００μｍを超えると貫通孔２が目立つようになり、粘着シートの外観を損なう。また、孔径が３００μｍを超えると、粘着シート１の機械強度が低下するおそれもある。特に、至近距離において貫通孔２が見えないことが要求される場合には、基材１１の表面１Ａにおける孔径を０．１〜４０μｍ以下とするのが好ましい。
【００４８】
貫通孔２は、熱加工で形成されたものであることが好ましく、特にレーザ熱加工で形成されたものであることが好ましく、さらには炭酸ガスレーザによるレーザ熱加工で形成されたものであることが好ましい。かかる加工方法によって貫通孔２を形成したときに、上記の内部径拡大防止効果が明確に発揮される。
【００４９】
貫通孔２の孔密度は、５００〜５０,０００個／１００ｃｍ２であることが好ましく、特に１，０００〜１０,０００個／１００ｃｍ２であることが好ましい。貫通孔２の孔密度が５００個／１００ｃｍ２未満であると、空気またはガスが抜け難くなるおそれがあり、貫通孔２の孔密度が５０,０００個／１００ｃｍ２を超えると、粘着シート１の引張強度や引裂強度が低下するおそれがある。
【００５０】
なお、本実施形態に係る粘着シート１における貫通孔２は、基材１１および粘着剤層１２のみを貫通するものであるが、剥離材１３をも貫通していてもよい。
【００５１】
また、本実施形態に係る粘着シート１は剥離材１３を備えたものであるが、本発明はこれに限定されるものではなく、剥離材１３はなくてもよい。さらに、本実施形態に係る粘着シート１の大きさ、形状等は特に限定されるものではない。例えば、粘着シート１は、基材１１および粘着剤層１２のみからなるテープ状のもの(粘着テープ)であって、ロール状に巻き取られて巻取体となり得るものであってもよい。
【００５２】
前述したとおり、基材１１における顔料（Ｂ）の特有の配合量により、貫通孔２は、粘着シート１においてその内部径の拡大が抑制された形状となっている。したがって、貫通孔２の内部径拡大に起因する問題、すなわち貫通孔２の開口部周辺が凹むことにより粘着シート１の外観が低下したり、得られた粘着シート１を被着体に貼付した後に粘着シート１に水やガソリン等の液体が付着した場合に、それらの液体が貫通孔２の中に入り込み、貫通孔２部分（貫通孔２の周辺部）が膨らむこと等によって粘着シート１の外観を損ねたりする問題が生じることを防止することができる。
【００５３】
〔粘着シートの製造〕
上記実施形態に係る粘着シート１の製造方法の一例を図３（ａ）〜（ｆ）を参照して説明する。
【００５４】
本製造方法においては、最初に図３（ａ）〜（ｂ）に示すように、剥離材１３の剥離処理面に、粘着剤層１２を形成する。粘着剤層１２を形成するには、粘着剤層１２を構成する粘着剤と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって剥離材１３の剥離処理面に塗布して乾燥させればよい。
【００５５】
次に、図３（ｃ）に示すように、粘着剤層１２の表面に基材１１を圧着し、基材１１と粘着剤層１２と剥離材１３とからなる積層体とする。そして、図３（ｄ）に示すように、粘着剤層１２から剥離材１３を剥離した後、図３（ｅ）に示すように、基材１１と粘着剤層１２とからなる積層体に貫通孔２を形成し、図３（ｆ）に示すように、再度粘着剤層１２に剥離材１３を貼り付ける。
【００５６】
貫通孔２の形成は、熱加工によって行う。熱加工の種類としては、例えばレーザ熱加工、熱針による熱加工、溶孔による熱加工等が挙げられるが、中でも、エア抜け性の良い微細な貫通孔を所望の孔密度で容易に形成することのできるレーザ熱加工が好ましい。これらの熱加工によって貫通孔２を形成しても、貫通孔２の内部径が拡大することが抑制され、また溶融物ができ難いため、外観の良好な粘着シート１が得られる。
【００５７】
レーザ熱加工に用いるレーザの種類としては、炭酸ガス（ＣＯ２）レーザ、ＴＥＡ−ＣＯ２レーザ、ＹＡＧレーザ、ＵＶ−ＹＡＧレーザ、ＹＶＯ４レーザ、ＹＬＦレーザ等が挙げられるが、中でも、生産効率、コスト等の面から炭酸ガスレーザが好ましい。
【００５８】
なお、レーザ熱加工による貫通孔２の形成には、一の貫通孔２が形成されるまで一箇所に連続的にレーザ光を照射するバースト加工（バーストモード）と、複数箇所に順次レーザ光を照射して複数の貫通孔２を均等に形成するサイクル加工（サイクルモード）とがあり、前者は熱効率の点で優れており、後者は被加工物に対する熱影響を低減できる点で優れているが、上記レーザ熱加工は、いずれのモードで行ってもよい。
【００５９】
レーザ熱加工を行う場合、粘着剤層１２側から基材１１側に向かってレーザを照射することが好ましい。このように粘着剤層１２側からレーザ熱加工を施すことにより、基材表面１Ａにおける貫通孔２の孔径は、粘着剤層１２の粘着面１Ｂにおける孔径よりも小さくなる。また、剥離材１３を一旦剥離して、粘着剤層１２に対して直接レーザを照射することにより、レーザの出力エネルギーを小さくできる。レーザの出力エネルギーが小さければ、熱に起因する溶融物や熱変形部のより少ない、形の整った貫通孔２を形成することが可能となる。
【００６０】
レーザ熱加工によっても、貫通孔２の開口部周縁には溶融物ができ難いが、仮に溶融物が付着したとしても、基材１１の表面に保護フィルムを貼付することにより、溶融物の付着を防ぐことができる。保護フィルムとしては、建築材料や金属板に用いられる公知の保護フィルムを用いることができる。また、基材１１として、キャスティング法で製造したものを用いる場合には、基材１１の表面にキャスティング用のキャリアシートを積層した状態でレーザ熱加工を行ってもよい。
【００６１】
なお、上記製造方法では、粘着剤層１２を剥離材１３上に塗布形成し、形成された粘着剤層１２と基材１１とを貼り合わせたが、本発明はこれに限定されるものではなく、粘着剤層１２を基材１１上に直接塗布形成してもよい。
【００６２】
〔粘着シートの使用〕
粘着シート１を被着体に貼付する際には、まず、剥離材１３を粘着剤層１２から剥離する。
【００６３】
次に、露出した粘着剤層１２の粘着面１Ｂを被着体に密着させるようにして、粘着シート１を被着体に押圧する。このとき、被着体と粘着剤層１２の粘着面１Ｂとの間の空気は、粘着シート１に形成された貫通孔２から基材表面１Ａの外側に抜けるため、被着体と粘着面１Ｂとの間に空気が巻き込まれ難く、空気溜まりができることが防止される。仮に空気が巻き込まれて空気溜まりができたとしても、その空気溜まり部または空気溜まり部を含んだ空気溜まり部周辺部を再圧着することにより、空気が貫通孔２から基材表面１Ａの外側に抜けて、空気溜まりが消失する。このような空気溜まりの除去は、粘着シート１の貼付から長時間経過した後でも可能である。
【００６４】
また、粘着シート１を被着体に貼付した後に、被着体からガスが発生したとしても、そのガスは粘着シート１に形成された貫通孔２から基材表面１Ａの外側に抜けるため、粘着シート１にブリスターが生じることが防止される。
【実施例】
【００６５】
以下、実施例等により本発明をさらに具体的に説明するが、本発明の範囲はこれらの実施例等に限定されるものではない。【００６６】
〔実施例１〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）９０質量％とカーボンブラック（旭カーボン社製，ＳＵＮＢＬＡＣＫ２００）１０質量％との混合物から、混練ペレットを作製した。次いで、押出試験機（東洋精機製作所社製，ラボプラストミル３０Ｃ１５０）を用い、上記混練ペレットから膜厚１００μｍのフィルムを作製した。得られたフィルムを粘着シートの基材とした。【００６７】
上質紙の両面をポリエチレン樹脂でラミネートし、片面をシリコーン系剥離剤で剥離処理した剥離材（リンテック社製，ＦＰＭ−１１，厚さ：１７５μｍ）の剥離処理面に、アクリル系溶剤型粘着剤（リンテック社製，ＰＫ）の塗布剤を乾燥後の厚さが３０μｍになるようにナイフコーターによって塗布し、９０℃で１分間乾燥させた。このようにして形成した粘着剤層に、基材としての上記フィルムを圧着するとともに、その基材の表面に、再剥離性粘着剤層を有する保護シート（スミロン社製，Ｅ−２０３５，厚さ：６０μｍ）を貼付し、４層構造の積層体を得た。【００６８】
上記積層体から剥離材を剥し、粘着剤層側から積層体に対して炭酸ガスレーザを照射し（松下産業機器社製，ＹＢ−ＨＣＳ０３を使用，２ショットバースト加工，周波数：１００００Ｈｚ，パルス幅：２５μｓｅｃ（１ショット目）／１２μｓｅｃ（２ショット目））、２,５００個／１００ｃｍ２の孔密度で貫通孔を形成した。そして、再度粘着剤層に上記剥離材を圧着し、そして基材表面から保護シートを剥がし、これを粘着シートとした。【００６９】
〔実施例２〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）９５質量％とカーボンブラック（旭カーボン社製，ＳＵＮＢＬＡＣＫ２００）５質量％との混合物から、混練ペレットを作製した。この混練ペレットを使用する以外、実施例１と同様にして粘着シートを作製した。【００７０】
〔実施例３〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）９７．５質量％とカーボンブラック（旭カーボン社製，ＳＵＮＢＬＡＣＫ２００）２．５質量％との混合物から、混練ペレットを作製した。この混練ペレットを使用する以外、実施例１と同様にして粘着シートを作製した。【００７１】
〔実施例４〕
二軸押出混練機（テクノベル社製，ＫＺＷ２５ＴＷＩＮ−３０ＭＧ−ＳＴＭ）を用いて、メタロセン系触媒を用いた低密度ポリエチレン（住友化学社製，スミカセンＥＰ  ＧＴ０５０）９０質量％とカーボンブラック（旭カーボン社製，ＳＵＮＢＬＡＣＫ２００）１０質量％との混合物から、混練ペレットを作製した。この混練ペレットを使用する以外、実施例１と同様にして粘着シートを作製した。【００７２】
〔実施例５〕
二軸押出混練機（テクノベル社製，ＫＺＷ２５ＴＷＩＮ−３０ＭＧ−ＳＴＭ）を用いて、メタロセン系触媒を用いた低密度ポリエチレン（住友化学社製，スミカセンＥＰ  ＧＴ０５０）９５質量％とカーボンブラック（旭カーボン社製，ＳＵＮＢＬＡＣＫ２００）５質量％との混合物から、混練ペレットを作製した。この混練ペレットを使用する以外、実施例１と同様にして粘着シートを作製した。【００７３】
〔実施例６〕
二軸押出混練機（テクノベル社製，ＫＺＷ２５ＴＷＩＮ−３０ＭＧ−ＳＴＭ）を用いて、メタロセン系触媒を用いた低密度ポリエチレン（住友化学社製，スミカセンＥＰ  ＧＴ０５０）９７．５質量％とカーボンブラック（旭カーボン社製，ＳＵＮＢＬＡＣＫ２００）２．５質量％との混合物から、混練ペレットを作製した。この混練ペレットを使用する以外、実施例１と同様にして粘着シートを作製した。【００７４】
〔実施例７〕
二軸押出混練機（テクノベル社製，ＫＺＷ２５ＴＷＩＮ−３０ＭＧ−ＳＴＭ）を用いて、エチレン−メタクリル酸メチル共重合体（住友化学社製，アクリフトＷＤ３０１）９０質量％とカーボンブラック（旭カーボン社製，ＳＵＮＢＬＡＣＫ２００）１０質量％との混合物から、混練ペレットを作製した。この混練ペレットを使用する以外、実施例１と同様にして粘着シートを作製した。【００７５】
〔実施例８〕
二軸押出混練機（テクノベル社製，ＫＺＷ２５ＴＷＩＮ−３０ＭＧ−ＳＴＭ）を用いて、エチレン−メタクリル酸メチル共重合体（住友化学社製，アクリフトＷＤ３０１）９５質量％とカーボンブラック（旭カーボン社製，ＳＵＮＢＬＡＣＫ２００）５質量％との混合物から、混練ペレットを作製した。この混練ペレットを使用する以外、実施例１と同様にして粘着シートを作製した。【００７６】
〔実施例９〕
二軸押出混練機（テクノベル社製，ＫＺＷ２５ＴＷＩＮ−３０ＭＧ−ＳＴＭ）を用いて、エチレン−メタクリル酸メチル共重合体（住友化学社製，アクリフトＷＤ３０１）９７．５質量％とカーボンブラック（旭カーボン社製，ＳＵＮＢＬＡＣＫ２００）２．５質量％との混合物から、混練ペレットを作製した。この混練ペレットを使用する以外、実施例１と同様にして粘着シートを作製した。【００７７】
〔実施例１０〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）７０質量％とカーボンブラック（旭カーボン社製，ＳＵＮＢＬＡＣＫ２００）３０質量％との混合物から、混練ペレットを作製した。この混練ペレットを使用する以外、実施例１と同様にして粘着シートを作製した。【００７８】
〔実施例１１〕
二軸押出混練機（テクノベル社製，ＫＺＷ２５ＴＷＩＮ−３０ＭＧ−ＳＴＭ）を用いて、オレフィン系熱可塑性エラストマー（住友化学社製，エスポレックス ＴＰＥ４８５５）９０質量％とカーボンブラック（旭カーボン社製，ＳＵＮＢＬＡＣＫ２００）１０質量％との混合物から、混練ペレットを作製した。この混練ペレットを使用する以外、実施例１と同様にして粘着シートを作製した。【００７９】
〔実施例１２〕
二軸押出混練機（テクノベル社製，ＫＺＷ２５ＴＷＩＮ−３０ＭＧ−ＳＴＭ）を用いて、オレフィン系熱可塑性エラストマー（住友化学社製，エスポレックス ＴＰＥ４８５５）９５質量％とカーボンブラック（旭カーボン社製，ＳＵＮＢＬＡＣＫ２００）５質量％との混合物から、混練ペレットを作製した。この混練ペレットを使用する以外、実施例１と同様にして粘着シートを作製した。【００８０】
〔実施例１３〕
二軸押出混練機（テクノベル社製，ＫＺＷ２５ＴＷＩＮ−３０ＭＧ−ＳＴＭ）を用いて、オレフィン系熱可塑性エラストマー（住友化学社製，エスポレックス ＴＰＥ４８５５）９７．５質量％とカーボンブラック（旭カーボン社製，ＳＵＮＢＬＡＣＫ２００）２．５質量％との混合物から、混練ペレットを作製した。この混練ペレットを使用する以外、実施例１と同様にして粘着シートを作製した。【００８１】
〔比較例１〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）６０質量％とカーボンブラック（旭カーボン社製，ＳＵＮＢＬＡＣＫ２００）４０質量％との混合物から、混練ペレットを作製した。この混練ペレットを使用する以外、実施例１と同様にして粘着シートを作製した。【００８２】
〔比較例２〕
二軸押出混練機（テクノベル社製，ＫＺＷ２５ＴＷＩＮ−３０ＭＧ−ＳＴＭ）を用いて、エチレン−メタクリル酸共重合体（三井・デュポンポリケミカル社製，ＮＵＣＲＥＬ  Ｎ０９０３ＨＣ）９９質量％とカーボンブラック（旭カーボン社製，ＳＵＮＢＬＡＣＫ２００）１質量％との混合物から、混練ペレットを作製した。この混練ペレットを使用する以外、実施例１と同様にして粘着シートを作製した。【００８３】
〔比較例３〕
実施例１において、カーボンブラックを用いなかった以外、実施例１と同様にして粘着シートを作製した。【００８４】
〔比較例４〕
実施例４において、カーボンブラックを用いなかった以外、実施例４と同様にして粘着シートを作製した。【００８５】
〔比較例５〕
実施例７において、カーボンブラックを用いなかった以外、実施例７と同様にして粘着シートを作製した。【００８６】
〔比較例６〕
二軸押出混練機（テクノベル社製，ＫＺＷ２５ＴＷＩＮ−３０ＭＧ−ＳＴＭ）を用いて、オレフィン系熱可塑性エラストマー（住友化学社製，エスポレックス ＴＰＥ４８５５）９９質量％とカーボンブラック（旭カーボン社製，ＳＵＮＢＬＡＣＫ２００）１質量％との混合物から、混練ペレットを作製した。この混練ペレットを使用する以外、実施例１と同様にして粘着シートを作製した。【００８７】
〔比較例７〕
実施例１１において、カーボンブラックを用いなかった以外、実施例１１と同様にして粘着シートを作製した。【００８８】
〔試験例〕
（１）貫通孔の形状観察
実施例および比較例で得られた粘着シートを貫通孔の部分で切断し、デジタル顕微鏡（キーエンス社製，ＶＨＸ−２００）を使用して、貫通孔の基材表面の直径、基材における最大直径、基材と粘着剤層との界面の直径および粘着面の直径を測定した。また、１００ｃｍ２あたりの貫通している孔の数を数えた。結果を表１に示す。【００８９】
（２）赤外分光光度測定
実施例および比較例で使用した基材について、フーリエ変換赤外分光光度計（パーキンエルマー社製，ＦＴ−ＩＲ Ｓｐｅｃｔｒｕｍ Ｏｎｅ）を使用したユニバーサルＡＴＲ法により、使用レーザ波長領域（１０８７−９６２ｃｍ−１）における吸収ピーク（ＦＴ−ＩＲ吸収ピーク）の有無の測定を行った。結果を表１に示す。表１中、吸収のあったものを○、吸収のなかったものを×で表す。【００９０】
（３）全光線透過率測定
実施例および比較例で使用した基材について、ヘイズメーター（日本電色工業製，ＮＤＨ５０００）を使用し、ＪＩＳ Ｋ ７３６１に準拠して全光線透過率（％）の測定を行った。結果を表１に示す。【００９１】
（４）外観検査
実施例および比較例で得られた粘着シートについて、以下のようにして外観検査を行った。結果を表２に示す。【００９２】
剥離材を剥した粘着シート（大きさ：３０ｍｍ×３０ｍｍ）をメラミン塗装板に貼り、室内蛍光灯の下、肉眼によって、粘着シート表面の外観について検査した。なお、目から粘着シートまでの距離は約３０ｃｍとし、粘着シートを見る角度は種々変えた。その結果、肉眼によって貫通孔を認識できないものを○、認識できるものを×で表す。【００９３】
（５）耐候性試験
実施例および比較例で得られた粘着シートについて、以下のようにして耐候性試験を行った。結果を表２に示す。【００９４】
剥離材を剥した粘着シート（大きさ：５０ｍｍ×５０ｍｍ）をメラミン塗装板に貼付し、サンシャインウェザーメータ（スガ試験機社製，Ｓ８０）を使用し、ブラックパネル温度６３℃、槽内温度４３℃、湿度５０％ＲＨ、放射照度６０Ｗ／ｍ２、降雨１８分／１２０分の条件にて２０００ｈ後の粘着シートの表面の外観について、目視にて検査した。その結果、外観に異常（クラック、白化等）がないものを○、外観に異常が認められたものを×で表す。【００９５】
（６）空気溜まり消失性試験１
実施例および比較例で得られた粘着シートについて、以下のようにして空気溜まり消失性試験を行った。結果を表２に示す。【００９６】
剥離材を剥した粘着シート（大きさ：５０ｍｍ×５０ｍｍ）を、直径１５ｍｍ程度の空気溜まりが形成されるように、平らなメラミン塗装板に貼付し、その粘着シートをスキージにより圧着し、空気溜まりが除去できるか否かを確認した。その結果、空気溜まりが除去されたものを○、空気溜まりが除去されなかったもの（空気溜まりが小さくても残存したものを含む）を×で表す。【００９７】
（７）空気溜まり消失性試験２
実施例および比較例で得られた粘着シートについて、以下のようにして空気溜まり消失性試験を行った。結果を表２に示す。【００９８】
剥離材を剥した粘着シート（大きさ：５０ｍｍ×５０ｍｍ）を、直径１５ｍｍ、最大深さ１ｍｍの部分球面形の窪み（凹部）を有する７０ｍｍ×７０ｍｍのメラミン塗装板に貼付し（窪みと粘着シートとの間には空気溜りが存在する）、その粘着シートをスキージにより圧着し、空気溜まりが除去できるか否かを確認した。その結果、粘着シートがメラミン塗装板の凹部に追従して空気溜まりが除去されたものを○、粘着シートがメラミン塗装板の凹部に追従せずに空気溜まりが除去されなかったもの（空気溜まりが小さくても残存したものを含む）を×で表す。【００９９】
（８）破断強度測定
実施例および比較例で使用した基材について、精密万能試験機（島津製作所製，オートグラフＡＧ−ＩＳ）を使用し、ＪＩＳ Ｋ ７１２７に準拠して破断強度（ＭＰａ）の測定を行った。なお、破断強度の測定は、基材のマシン方向（ＭＤ）およびクロスマシン方向（ＣＤ）について行った。結果を表２に示す。【０１００】
【表１】
2010100978.tif 000003
【０１０１】
【表２】
2010100978.tif 000004
【０１０２】
表１および表２から分かるように、本発明の条件に合致する基材を使用した粘着シート（実施例１〜１０）は、エア抜け性に優れるとともに、肉眼で貫通孔を認識することができず、また貫通孔の内部径が拡大しておらず、良好な外観を呈していた。そして、耐候性および機械的強度にも優れていた。
【産業上の利用可能性】
【０１０３】
本発明の粘着シートは、一般的に粘着シートに空気溜まりやブリスターが生じやすい場合、例えば粘着シートの面積が大きい場合や、被着体からガスが発生する場合等であって、通常の環境下のみならず、ガソリン等の液体が付着する環境下でも良好な外観が要求される場合、さらには耐候性が要求される場合に好ましく用いることができる。
【符号の説明】
【０１０４】
１…粘着シート
１１…基材
１２…粘着剤層
１３…剥離材
１Ａ…基材表面
１Ｂ…粘着面
２…貫通孔
【図１】
2010100978.tif 000005
【図２】
2010100978.tif 000006
【図３】
2010100978.tif 000007
【国際調査報告】
2010100978.tif 000008
2010100978.tif 000009
2010100978.tif 000010
2010100978.tif 000011